FR 2029774 A1 19701023 FR 7003071 A 19700129 70 03071 1 2029774 Au cours de l'utilisation des électrodes dans un four électrique à arc, et plus particulièrement pendant la période de fusion quand l'arc agit sur la charge de ferrailles encore relativement froide, il se produit de l'instabilité dans le fonctionne-5 ment de l'arc lui-même avec une forte déformation de la courbe de tension par rapport à sa forme sinusoïdale idéale. On s'est livré à de nombreuses recherches pour éliminer les réactions importantes qui en résultent sur le réseau électrique d'alimentation. D'une part on a renforcé celui-ci, notamment en lui incorporant des 10 dispositifs électriques compensateurs encombrants, et d'autre part on a également cherché à modifier les conditions de fonctionnement du four, par exemple en 11 équipant d'électrodes creuses avec ou sans une amenée d'argon stabilisateur. L'utilisation d'électrodes creuses -c'est-à-dire comportant un alésage axial- sans gaz stabi-15 lisateur, a déjà amélioré le comportement de l'arc. Gelui-ci ne s'interrompt plus aussi fréquemment et ne tend plus à se déplacer autant vers la paroi latérale du four. L'inconvénient de ce procédé réside dans une trop forte consommation d'électrodes et dans une stabilisation encore insuffisante. 20 L'introduction dans l'arc de gaz, et notamment d'argon, à travers l'alésage de l'électrode détermine une amélioration importante du fonctionnement. Mais jusqu'ici les frais supplémentaires entraînés par la forte consommation d'argon ont été trop élevés ' pour permettre un fonctionnement économique du four. 25 La présente invention vise à éviter les inconvénients qui pré cèdent» Suivant l'invention l'on incorpore à l'électrode un additif de stabilisation d'arc qui agit sur ce dernier en se vaporisant à l'endroit de l'électrode auquel l'arc prend son origine, par 30 suite de la température élevée qui y règne, car ce point, on le sait par expérience, se trouve à l'intérieur de l'électrode creuse et décrit dans celle-ci une course giratoire au-déssus de son extrémité. Cela a pour effet de diminuer l'arrachement de graphite autrement nécessaire pour le maintien de l'arc, de sorte qu'on 35 observe une moindre consommation de ce graphite par rapport au cas d'une électrode creuse sans stabilisateur. Même lorsqu'on fonctionne avec une électrode creuse comportant une amenée d'argon dans l'arc, la présente de l'agent stabilisateur assure une moindre consommation de graphite et un fonc-4-0 tionnement beaucoup plus stable. On évite les difficultés qui ap 70 03071 2 2029774 paraissent lorsqu'on travaille dans le four à arc-avec amenée de gaz aux électrodes (porosité des électrodes, prix de revient de l'argon, etc.,,#), tout en obtenant un effet aussi favorable par simple addition de stabilisateurs à l'électrode. 5 Le titane et ses composés se sont avérés constituer les meil leurs agents stabilisateurs. Ils peuvent être introduits dans le mélange de départ utilisé pour la fabrication des- électrodes, on peut les amener sous forme de composés du titane pendant le processus de fabrication, ou les incorporer par imprégnation à l'électro-10 de finie, qu'elle soit en graphite ou en charbon. Le fonctionnement obtenu est pratiquement semblable à celui d'un arc à courant continue Il doit d'ailleurs être entendu que la description qui précède n'a été donnée qu'à titre d'exemple et qu'elle ne limite nulle--15ment le domaine dé l'invention dont on ne sortirait pas en remplaçant les détails d'exécution décrits par tous autres équivalents. 70 03071 3 2029774 EETEUDICATIOI Electrode creuse en charbon et graphite renfermant des agents stabilisateurs de l'arc, et propre à être utilisée avec ou sans amenée de gaz, caractérisée en ce que les agents stabilisateurs sont constitués par du titane et/ou par ses composés„